(57)【要約】【課題】黄色顔料と組み合わせることにより、輝度の高い緑色着色組成物を製造し得る、新規な結晶構造を有するC.I.ピグメントブルー16を含有する青色顔料組成物を提供すること。また、当該C.I.ピグメントブルー16と黄色顔料組成物とを含有する輝度の高い緑色着色組成物を提供すること。【解決手段】CuKα特性Ｘ線に対するブラッグ角(2θ)＝7.3°の回析強度(A)と、CuKα特性Ｘ線に対するブラッグ角(2θ)＝6.9±0.2°のピークの回析強度(B)との間に0.05≦A/B≦0.35という関係を有し、粒子の最大幅が20nm以上80nm以下であるC.I.ピグメントブルー16を使用する。【選択図】図３
2019081871.tif 000002
【特許請求の範囲】
【請求項１】
CuKα特性Ｘ線に対するブラッグ角(2θ)＝7.3°の回析強度(A)と、
CuKα特性Ｘ線に対するブラッグ角(2θ)＝6.9±0.2°のピークの回析強度(B)との間に0.05≦A/B≦0.35という関係を有し、
粒子の最大幅が20nm以上80nm以下であるC.I.ピグメントブルー16を含有する、青色顔料組成物。
【請求項２】
青色顔料組成物と黄色顔料組成物とを含有する緑色着色組成物であって、
前記青色顔料組成物は、
CuKα特性Ｘ線に対するブラッグ角(2θ)＝7.3°の回析強度(A)と、
CuKα特性Ｘ線に対するブラッグ角(2θ)＝6.9±0.2°のピークの回析強度(B)との間に0.05≦A/B≦0.35という関係を有し、
粒子の最大幅が20nm以上80nm以下であるC.I.ピグメントブルー16を含有する青色顔料組成物である、
緑色着色組成物。
【請求項３】
前記黄色顔料組成物は、
C.I.ピグメントイエロー138、C.I.ピグメントイエロー185及びC.I.ピグメントイエロー139からなる群より選択される1種以上である、
請求項２に記載の緑色着色組成物。
【請求項４】
CuKα特性Ｘ線に対するブラッグ角(2θ)＝7.3°の回析強度(A)と、
CuKα特性Ｘ線に対するブラッグ角(2θ)＝6.9±0.2°のピークの回析強度(B)との間に0.05≦A/B≦0.35という関係を有し、
粒子の最大幅が20nm以上80nm以下であるC.I.ピグメントブルー16を含有する青色顔料組成物の製造方法であって、
C.I.ピグメントブルー16を水溶性無機塩及びグリコール系水溶性溶剤と共に80℃以上100℃以下に加熱しながら1.5時間以上3時間以下混練する混練工程と、
前記混練工程後の混練物に水溶性無機塩及びグリコール系水溶性溶剤をさらに添加し、30℃以上60℃以下で6時間以上10時間以下混練する微細化工程と、
前記混練微細化工程後の混練物を水洗及び乾燥させ、微粒子化されたC.I.ピグメントブルー16を得る後処理工程と、
前記後処理工程後のC.I.ピグメントブルー16に、顔料誘導体、分散剤、樹脂及び／又は溶剤を添加して混練する分散工程と、
前記分散工程後の青色顔料組成物をフィルター濾過する濾過工程と、
を有する製造方法。
【発明の詳細な説明】
【技術分野】
【０００１】
本発明は、特定の結晶構造を有するC.I.ピグメントブルー16と、その製造方法に関する。また本発明は、当該C.I.ピグメントブルー16と黄色顔料分散体とを有する緑色着色組成物に関する。
【背景技術】
【０００２】
フタロシアニン(Phthalocyanine)は、4つのフタル酸イミドが窒素原子で架橋された構造をもつ環状化合物であり、ポルフィリンに類似した構造を有する。中心部分は、遷移金属をはじめとした様々な元素と錯形成し、安定な錯体を形成する。分子全体にπ電子共役系が広がっているため、平面構造をとり、また強い色を呈する。特に錯体では青から緑色を呈するものが多い。フタロシアニンは、色合い及び耐光性が高いことから顔料として使用される。
【０００３】
フタロシアニン顔料は、青色又は緑色系の顔料として使用される他、光ディスク、太陽電池、センサ等、幅広い分野で利用されている。C.I.ピグメントブルー16は、緑味の青色を呈する無金属フタロシアニンであり、顔料としてインクジェット用インク、カラーフィルタ用着色剤等の分野で使用されている。
【０００４】
カラーフィルタの緑色画素を形成する場合、C.I.ピグメントグリーン7、C.I.ピグメントグリーン36等の緑色顔料が用いられるが、これら緑色顔料のみでは所望の分光スペクトルが得られにくいため、黄色顔料を組み合わせて分光スペクトルが調整されることがある（特許文献１）。
【０００５】
着色力と輝度のバランスが良好な着色硬化膜の形成に好適な着色組成物として、特許文献２は、C.I.ピグメントブルー16と、着色剤としてC.I.ピグメントイエロー185とを含み、C.I.ピグメントイエロー185の含有量が全着色剤に対して16質量％以上65質量％以下である着色組成物を開示している。
【先行技術文献】
【特許文献】
【０００６】
【特許文献１】特開２０１０−２６２６８号公報
【特許文献２】特開２０１６−３２８８号公報
【発明の概要】
【発明が解決しようとする課題】
【０００７】
カラーフィルタ用途においては、緑色着色組成物についても高い輝度が要求されており、特許文献２に開示されているような従来技術よりも、さらに輝度の高い緑色着色組成物が求められている。
【０００８】
本発明は、黄色顔料と組み合わせることにより、輝度の高い緑色着色組成物を製造し得る、新規な結晶構造を有するC.I.ピグメントブルー16を含有する青色顔料組成物を提供することを目的とする。また、本発明は、当該C.I.ピグメントブルー16と黄色顔料組成物とを含有する輝度の高い緑色着色組成物を提供することを目的とする。
【課題を解決するための手段】
【０００９】
本発明者等は、従来品とは異なる結晶構造のC.I.ピグメントブルー16を得ることによって上記課題を解決すべく、鋭意研究を重ねた。その結果、CuKα特性Ｘ線に対するブラッグ角(2θ)に一定の特徴を有するC.I.ピグメントブルー16を製造することができた。また、当該C.I.ピグメントブルー16は、黄色顔料と混合した場合に、輝度の高い緑色着色組成物を調製し得ることを見出し、本発明を完成するに至った。
【００１０】
具体的に、本発明は、
CuKα特性Ｘ線に対するブラッグ角(2θ)＝7.3°の回析強度(A)と、
CuKα特性Ｘ線に対するブラッグ角(2θ)＝6.9±0.2°のピークの回析強度(B)との間に0.05≦A/B≦0.35という関係を有し、
粒子の最大幅が20nm以上80nm以下であるC.I.ピグメントブルー16を含有する、青色顔料組成物に関する。
【００１１】
また本発明は、
CuKα特性Ｘ線に対するブラッグ角(2θ)＝7.3°の回析強度(A)と、
CuKα特性Ｘ線に対するブラッグ角(2θ)＝6.9±0.2°のピークの回析強度(B)との間に0.05≦A/B≦0.35という関係を有し、
粒子の最大幅が20nm以上80nm以下であるC.I.ピグメントブルー16を含有する青色顔料組成物の製造方法であって、
C.I.ピグメントブルー16を水溶性無機塩及びグリコール系水溶性溶剤と共に80℃以上100℃以下に加熱しながら1.5時間以上3時間以下混練する混練工程と、
前記混練工程後の混練物に水溶性無機塩及びグリコール系水溶性溶剤をさらに添加し、30℃以上60℃以下で6時間以上10時間以下混練する微細化工程と、
前記混練微細化工程後の混練物を水洗及び乾燥させ、微粒子化されたC.I.ピグメントブルー16を得る後処理工程と、
前記後処理工程後のC.I.ピグメントブルー16に、顔料誘導体、分散剤、樹脂及び／又は溶剤を添加して混練する分散工程と、
前記分散工程後の青色顔料組成物をフィルター濾過する濾過工程と、
を有する製造方法に関する。
【００１２】
本発明者等は、市販のC.I.ピグメントブルー16を微細化する際、水溶性無機塩及びグリコール系水溶性有機溶剤と共に80〜100℃に加熱しながら、1.5〜3時間混練することにより、市販のC.I.ピグメントブルー16とはＸ線回析結果が異なる結晶構造のC.I.ピグメント16が得られることを確認した。この新規な結晶構造のC.I.ピグメントブルー16は、CuKα特性Ｘ線に対するブラッグ角(2θ)＝7.3°の回析強度(A)と、CuKα特性Ｘ線に対するブラッグ角(2θ)＝6.9±0.2°のピークの回析強度(B)との間に0.05≦A/B≦0.35という関係を有しており、この点において公知のC.I.ピグメントブルー16と区別される。
【００１３】
また、混練工程後のC.I.ピグメントブルーは、粒子の長辺が20nm以上80nm以下であるため、青色顔料組成物の顔料として好適な粒子サイズとなっている。なお、粒子が長辺及び短辺を有する短冊形である場合は、長辺は最大幅、短辺は最小幅を意味する。粒子の最小幅は、10nm以上40nm以下であることが好ましい。
【００１４】
水溶性無機塩は、水に溶解する無機塩あれば特に限定されない。水溶性無機塩としては、例えば、塩化ナトリウム、塩化バリウム、塩化カリウム、硫酸ナトリウム（芒硝）又は無水硫酸ナトリウム（無水芒硝）が挙げられる。グリコール系水溶性有機溶剤は、水溶性無機塩を実質的に溶解せず水に溶解（混和）するものであれば特に限定されないが、安全性の観点から混練時に蒸発しない溶剤が好ましく、沸点120℃以上の高沸点溶剤を用いることが好ましい。高沸点溶剤としては、例えば、エチレングリコール、ジエチレングリコール又はポリエチレングリコールが挙げられる。
【００１５】
ここで、混練工程の温度が低すぎると結晶変換が十分に起きず、高すぎると生産性が低下する。また、混練工程の時間が短すぎると結晶変換が不揃いになることがあり、長すぎると結晶成長が進み粒子が大きくなることにより顔料としての品質が低下するおそれがある。
【００１６】
微細化工程は発熱を伴うため、設定温度が低すぎると生産性が低下する一方、設定温度が高すぎると十分に微細化が進まなくなる。また、微細化工程の時間が短すぎると顔料の微細化が十分に進まず、長すぎると生産性が低下する。
【００１７】
本発明はまた、
青色顔料組成物と黄色顔料組成物とを含有する緑色着色組成物であって、
前記青色顔料組成物は、
CuKα特性Ｘ線に対するブラッグ角(2θ)＝7.3°の回析強度(A)と、
CuKα特性Ｘ線に対するブラッグ角(2θ)＝6.9±0.2°のピークの回析強度(B)との間に0.05≦A/B≦0.35という関係を有し、
粒子の最大幅が20nm以上80nm以下であるC.I.ピグメントブルー16を含有する青色顔料組成物である、
緑色着色組成物に関する。
【００１８】
本発明の青色顔料組成物と黄色顔料組成物とを含有する緑色着色組成物は、従来のC.I.ピグメントブルー16と黄色顔料組成物とを含有する緑色着色組成物と比較して、輝度が高いという特徴を有する。
【００１９】
前記黄色顔料組成物に使用し得る黄色顔料としては、C.I.ピグメントイエロー14、C.I.ピグメントイエロー74、C.I.ピグメントイエロー83、C.I.ピグメントイエロー129、C.I.ピグメントイエロー138、C.I.ピグメントイエロー139、C.I.ピグメントイエロー150、C.I.ピグメントイエロー155、C.I.ピグメントイエロー180又はC.I.ピグメントイエロー185が挙げられる。黄色顔料は、C.I.ピグメントイエロー138、C.I.ピグメントイエロー185、C.I.ピグメントイエロー139、C.I.ピグメントイエロー129及びC.I.ピグメントイエロー150からなる群より選択される1種以上であることが好ましく、C.I.ピグメントイエロー138、C.I.ピグメントイエロー185及びC.I.ピグメントイエロー139からなる群より選択される1種以上であることがより好ましい。
【発明の効果】
【００２０】
本発明によれば、従来よりも輝度が高い緑色着色組成物を得ることが可能である。
【図面の簡単な説明】
【００２１】
【図１】青色顔料１〜４のX線回析パターンを示す。
【図２】青色顔料５〜９のX線回析パターンを示す。
【図３】作製例１〜９の緑色着色組成物について、使用された青色顔料の回析強度比（A/B）と、補正輝度及び膜厚の測定値との関係とをプロットしたグラフを示す。
【発明を実施するための形態】
【００２２】
本発明の実施形態について、適宜図面を参照しながら説明する。本発明は、以下の記載に限定されない。なお、顔料誘導体、分散剤、樹脂又は溶剤については、C.I.ピグメントブルー16、C.I.ピグメントイエロー138、C.I.ピグメントイエロー185、及びC.I.ピグメントイエロー139について使用される種類であれば、適宜選択して使用し得る。
【００２３】
＜顔料誘導体(a)の製造＞
反応容器にクロロスルホン酸234重量部及び銅フタロシアニン顔料 70重量部を投入し、反応容器を90℃に加熱した後、塩化チオニル32.5重量部を添加し、90℃で3時間反応させた。その後、反応液を3600重量部の氷水中に投入し、濾紙を用いて濾過し、精製水を用いて固形分を水洗し、クロロスルホン化銅フタロシアニン顔料のペーストを得た。得られたペーストを精製水1200重量部に再分散させ、ジメチルアミノプロピルアミン42.5重量部を添加し、80℃で1時間撹拌した。その後、反応液を濾過、水洗、乾燥及び粉砕し、化学式１に示される顔料誘導体(a) 88重量部を得た。なお、化学式１において、n=1〜4である。
【００２４】
【化１】
2019081871.tif 000003
【００２５】
＜顔料誘導体(b)の製造＞
濃硫酸（98質量％）700重量部中に銅フタロシアニン顔料70重量部とパラホルムアルデヒド13重量部とフタルイミド37重量部とを添加して撹拌し、85℃で5時間反応させた。次に、反応液を4500重量部の氷水中に投入し、濾過及び水洗を行い、化学式２に示される顔料誘導体(b) 86重量部を得た。なお、化学式２において、n=1〜4である。
【００２６】
【化２】
2019081871.tif 000004
【００２７】
その他、C.I.ピグメントブルー16と共に使用する顔料誘導体(c)としてソルスパースS-12000（スルホン酸基を有する顔料誘導体、ルーブリゾール社製）を使用した。また、黄色顔料組成物に使用する顔料誘導体としては、顔料誘導体(d)（Pigment Yellow 138S、山陽色素株式会社製）を使用した。
【００２８】
［実施例１］
（混練工程）
C.I.ピグメントブルー16として、BASF社製、Heliogen (登録商標) Blue D7490（以下、D7490と略す）を使用した。この顔料の粒子形状は短冊形であり、粒子の最大幅：91nm、最小幅：44nmであった。双腕型ニーダー（混練機）に、モリヤマ製5LニーダーΣ型）にD7490 300重量部、無水硫酸ナトリウム（三田尻化学工業株式会社製、中性無水芒硝、平均粒径20μm）1000重量部、ポリエチレングリコール（東邦化学株式会社製、PEG-200、平均分子量：200）340重量部を投入し、ニーダー内の温度が80〜90℃となるように温度調整しながら、2時間混練した。
【００２９】
（微細化工程）
混練物に顔料誘導体(a)18重量部、無水硫酸ナトリウム2500重量部、ポリエチレングリコール680重量部を添加し、ニーダー内の温度が40℃となるように温度調整しながら、さらに8時間混練した。
【００３０】
（後処理工程）
微細化工程後の混練物を、イオン交換水20Lを貯水した温度調節可能なタンク内に移し、60℃で150rpm、2時間撹拌して混練物を分散させた。その後、分散液をヌッチェに移して濾過し、洗浄排水の電気伝導度が3μS/cm以下になるまでイオン交換水を用いて水洗した。水洗後の残渣を乾燥器に移し、80℃で15時間乾燥させた。乾燥ブロックを粉砕機（協立理工株式会社製、小型粉砕機サンプルミルSK-M2）によって粉砕し、微細化C.I.ピグメントブルー16（青色顔料１／粒子の最大幅：42nm、最小幅：21nm）を得た。
【００３１】
微粒子化されたC.I.ピグメントブルー16は、電子顕微鏡に接続されたCCDカメラによって撮影された画像を、画像処理ソフトImageJ（開発元：Wayne  Rasband (NIH)）に取り込み、少なくとも500個の微細化C.I.ピグメントブルー16について、最大フェラー径及び最小フェラー径を計測した。そして、最大フェラー径の中央値を顔料粒子の最大幅と定めた。粒子の最小フェラー径の中央値を求めれば、その値を顔料粒子の最小幅とすることができる。顔料の粒子形状が短冊形である場合は、その長辺は上記の方法で求められる最大幅を示しており、短辺は上記の方法で求められる最小幅を示している。電子顕微鏡は、日本電子株式会社製、JEM-1011型を使用し、加圧電圧80kV、測定倍率10万倍とした。CCDカメラは、オリンパス社製、MegaView  IIIを使用した。
【００３２】
（分散工程）
青色顔料１ 33.48重量部、顔料誘導体(c) 2.52重量部、樹脂型分散剤（ビックケミー・ジャパン株式会社製、BYK LPN 21116、固形分40.0％）36重量部、分散樹脂（昭和高分子株式会社製、リポキシSPC-2000、固形分35.0%）30.86重量部、プロピレングリコールモノメチルエーテル(PM) 36重量部、及びプロピレングリコールモノメチルエーテルアセテート(PMA) 61.14重量部を内容量500mLの混合槽に投入し、ディスパーを用いて2000rpmで10分間撹拌し、予備分散を行った。得られた予備分散物に直径0.5mmのジルコニアビーズ 800重量部を添加し、2000rpmで2時間撹拌して本分散を行った。その後、PMA 100重量部を添加して、さらに1500rpmで10分間撹拌して希釈分散を行い、青色顔料分散体１（青色顔料組成物）を得た。
【００３３】
（濾過工程）
分散工程で得られた青色分散体を2.5μmメッシュのフィルター（PALL社製、PALL HDC II Membrene Filter）を用いて濾過し、実施例１の青色顔料分散体を得た。
【００３４】
［実施例２］
微細化工程において、顔料誘導体(a) 18重量部の代わりに、顔料誘導体(a) 9重量部及び顔料誘導体(b) 9重量部を使用すること以外、すべて実施例１と同様にして微細化C.I.ピグメントブルー16（青色顔料２）を得た。その後、青色顔料２を実施例１と同様に処理し、実施例２の青色顔料分散体を得た。
【００３５】
［実施例３］
微細化工程において顔料誘導体を添加せずに混練し、後処理工程後に微細化C.I.ピグメントブルー16（青色顔料３）を得た。また、分散工程において、青色顔料１ 33.48重量部の代わりに青色顔料２ 31.58重量部を使用し、顔料誘導体(a)を1.9重量部添加した。それ以外は、すべて実施例１と同様にして実施例３の青色顔料分散体を得た。
【００３６】
［実施例４］
微細化工程の温度を50℃とすること以外、すべて実施例３と同様にして微細化C.I.ピグメントブルー16（青色顔料４）を得た。その後、青色顔料４を実施例３と同様に処理し、実施例４の青色顔料分散体を得た。
【００３７】
［比較例１］
（微細化工程）
双腕型ニーダーにD7490 283重量部、顔料誘導体(a) 17重量部、無水硫酸ナトリウム3000重量部、及びポリエチレングリコール 1035重量部を投入し、ニーダー内の温度が50℃となるように温度調整しながら、7時間混練した。
【００３８】
（後処理工程）
その後、混練物を実施例１の後処理工程と同様に処理し、微細化C.I.ピグメントブルー16（青色顔料５）を得た。
【００３９】
青色顔料５を、実施例１の分散工程及び濾過工程と同様に処理し、比較例１の青色顔料分散体を得た。
【００４０】
［比較例２］
微細化工程において、顔料誘導体(a) 17重量部の代わりに、顔料誘導体(a) 8.5重量部及び顔料誘導体(b) 8.5重量部を使用すること以外、すべて比較例１と同様にして微細化C.I.ピグメントブルー16（青色顔料６）を得た。その後、青色顔料６を比較例１と同様に処理し、比較例２の青色顔料分散体を得た。
【００４１】
［比較例３］
微細化工程において、D7490を291重量部、顔料誘導体(a) 17重量部の代わりに顔料誘導体(c) 9重量部とすること以外、比較例１と同様にして微細化C.I.ピグメントブルー16（青色顔料７／粒子の最大幅：51nm、最小幅：26nm）を得た。その後、分散工程において青色顔料６を32.53重量部、顔料誘導体(a) 1.9重量部、顔料誘導体(c) 1.57重量部を使用すること以外、すべて比較例１と同様に処理し、比較例３の青色顔料分散体を得た。
【００４２】
［比較例４］
微細化工程において、D7490 283重量部の代わりにBASF社製、Heliogen (登録商標) Blue L7460（以下、L7460と略す） 283重量部使用すること以外、比較例１と同様にして微細化C.I.ピグメントブルー16（青色顔料８）を得た。その後、青色顔料８を比較例１と同様に処理し、比較例４の青色顔料分散体を得た。
【００４３】
［比較例５］
微細化工程において、L7460を291重量部とし、顔料誘導体(a)を9重量部とすること以外、比較例４と同様にして微細化C.I.ピグメントブルー16（青色顔料９）を得た。その後、分散工程において、青色顔料８を33.48重量部使用する代わりに、青色顔料９を32.53重量部、顔料誘導体(a)を0.95重量部使用すること以外、すべて比較例４と同様に処理し、比較例５の青色顔料分散体を得た。
【００４４】
＜青色顔料のX線回析＞
青色顔料１〜９について、CuKα線を用いた粉末X線回析を行った。X線回析は、JIS K0131（X線回析分析通則）に準じて、ブラッグ角（2θ）＝0°〜35°の範囲で行った。
【００４５】
＜黄色顔料分散体１の製造＞
調光用の黄色顔料分散体１として、C.I.ピグメントイエロー138を含有する分散体を製造した。C.I.ピグメントブルー138は、BASF社製、Paliotol (登録商標) Yellow L0960 HDを使用した。双腕型ニーダーにL0960 HD 330重量部、無水硫酸ナトリウム 3000重量部、エチレングリコール（株式会社日本触媒製、モノエチレングリコール）800重量部を投入し、ニーダー内の温度が40℃となるように温度調整しながら、10時間混練した。その後、混練物を実施例１の後処理工程と同様に処理して、微細化された黄色顔料１を得た。
【００４６】
黄色顔料１ 31.92重量部、顔料誘導体(d) 6.08重量部、樹脂型分散剤（ビックケミー・ジャパン株式会社製、BYK LPN 6919、固形分61.5％）25.95重量部、分散樹脂（昭和高分子株式会社製、リポキシSPC-2000、固形分35.0%）45.60重量部、及びプロピレングリコールモノメチルエーテルアセテート(PMA) 90.45重量部を内容量500mLの混合槽に投入し、ディスパーを用いて2000rpmで10分間撹拌し、予備分散を行った。得られた予備分散物に直径0.5mmのジルコニアビーズ 800重量部を添加し、2000rpmで2時間撹拌して本分散を行った。その後、PMA 100重量部を添加して、さらに1500rpmで10分間撹拌して希釈分散を行い、黄色顔料分散体１を得た。
【００４７】
＜黄色顔料分散体２の製造＞
調光用の黄色顔料分散体２として、C.I.ピグメントイエロー185を含有する分散体を製造した。C.I.ピグメントイエロー185は、BASF社製、Paliotol (登録商標) Yellow D1155を使用した。これを黄色顔料１の場合と同様に処理して、微細化された黄色顔料２を得た。
【００４８】
黄色顔料１の代わりに黄色顔料２を使用し、樹脂型分散剤としてBYK LPN 21116 39.9重量部を使用し、PMAを76.5重量部使用すること以外、すべて黄色顔料分散体１と同様にして黄色顔料分散体２を得た。
【００４９】
＜黄色顔料分散体３の製造＞
調光用の黄色顔料分散体３として、C.I.ピグメントイエロー139を含有する分散体を製造した。C.I.ピグメントイエロー139は、BASF社製、Irgaphor (登録商標) Yellow S2150 CFを使用した。これを黄色顔料１の場合と同様に処理して、微細化された黄色顔料３を得た。
【００５０】
黄色顔料２の代わりに黄色顔料３を使用すること以外、すべて黄色顔料分散体２と同様にして黄色顔料分散体３を得た。
【００５１】
＜レジスト組成物の製造＞
（メタ）アクリル系の重合体として、株式会社日本触媒製アクリキュアー（登録商標）BX-Y-10を12.0質量％；光重合性成分である多官能アクリレート単量体として、ジペンタエリスリトール（ヘキサ／ペンタ）アクリレート（日本化薬株式会社製、KAYARAD DPHA）を26.0質量％；光重合開始剤として、BASF社製、Irgacure369を4.0質量％、溶剤としてPMAを58.0質量％含有するレジスト組成物を調製した。
【００５２】
＜緑色着色組成物の製造＞
青色顔料分散体１〜９、黄色顔料分散体１〜３、及びレジスト組成物を組み合わせて混合することにより、緑色着色組成物を製造した。青色顔料分散体と黄色顔料分散体とをそれぞれ適切な割合で混合し、得られた顔料分散体混合物6.0ｇに対してレジスト組成物4.0gを添加し、ディスパーを用いて撹拌し、緑色着色組成物を得た。
【００５３】
緑色着色組成物は、次に説明する方法により、色度がx=0.1390、y=0.5300で性能を比較評価した。青色顔料分散体と黄色顔料分散体を任意の2つの異なる割合で配合し、レジスト組成物と組み合わせた緑色着色組成物を2液用意し、それぞれがｙ＝0.5300の色度が得られるよう、スピンコーターの回転数を調整し、緑色着色組成物を厚さ1mm、100mm角のガラス板にそれぞれ塗布した。このとき、任意の2つの異なる割合は、色度xがx=0.1390を間にもつ2つの割合であるように調整した。
【００５４】
緑色着色組成物をガラス板に塗布した後、室温で5分間静置し、80℃のエアバス内で2分間乾燥（プリベイク）させた。さらに、露光装置（株式会社三永電機製作所製、UVE-1001S型露光光源装置、及びYSH-100SA型超高圧水銀ランプ）を用いて60mJ/cm2の露光強度となるよう紫外線をガラス板に照射し、235℃、60分の条件でポストベイクを実施した。
【００５５】
＜輝度の測定＞
ランプ（電通産業株式会社製、HF-SL-100WLCG）の上に偏光板（株式会社ルケオ製、 POLAX-38S）で挟んで上記の操作によって得られた着色ガラス板を設置し、偏光板がクロスニコルの位置にあるときの輝度と、偏光板がパラレルの位置にある場合の輝度とを、色彩輝度計（コニカミノルタ株式会社製、LS-100）を用いて測定した。測定された2枚の着色ガラス板の輝度について、xとともにプロットし、x=0.1390のときの輝度を直線近似式より算出した値を補正輝度とした。
【００５６】
なお、緑色着色組成物（緑色感光性組成物）に少量の塗料用密着性付与剤を添加することにより、現像時における基板（ガラス板）との密着性を向上させることができる。塗料用密着性付与剤としては、シラン化合物系又は高分子系の密着性付与剤が知られている。上述したレジスト組成物に対しては、どのような種類の密着性付与剤を使用してもよいが、高分子系密着性付与剤が好ましい。高分子系密着性付与剤としては、例えば、ビックケミー・ジャパン株式会社製のBYK-4509、BYK-4510、BYK-4512；楠本化成株式会社製のディスパロンAPA-100；エボニックジャパン社製のTEGO AddBond LTW、TEGO AddBond LTW-B、TEGO AddBond LTH、TEGO AddBond HS、 TEGO AddBond 1270、TEGO AddBond 2440及びTEGO AddBond 2220 NDを使用し得る。
【００５７】
＜膜厚の測定＞
上記の操作によって得られた着色ガラス板について、緑色着色組成物の被膜の厚みは、触針式プロファイリングシステム Dectak 6M STYLUS PROFILER を用いて測定した。
【００５８】
青色顔料分散体１〜９と黄色顔料分散体１とを組み合わせた緑色着色組成物の補正輝度とを表１に示す。表１中の「差」は、各作製例の補正輝度と、元も測定値が低かった作製例９の補正輝度との差を意味する。
【００５９】
【表１】
2019081871.tif 000005
【００６０】
実施例１〜４の青色顔料分散体及び黄色顔料分散体１を組み合わせて使用した作製例１〜４は、比較例１〜５の青色顔料分散体及び黄色顔料分散体１を組み合わせて使用した作製例５〜９と比較して補正輝度の差が大きく、すべての作製例が4.71以上であった。また作製例１〜４の膜厚は、作製例５〜９よりも小さく、より薄い被膜が形成されていることが確認された。
【００６１】
＜ブラッグ角と緑色着色組成物の性能との関係＞
本発明者等は、作製した青色顔料について測定したX線回析結果を精査したところ、CuKα特性Ｘ線に対するブラッグ角(2θ)＝7.3°の回析強度(A)と、CuKα特性Ｘ線に対するブラッグ角(2θ)＝6.9±0.2°のピークの回析強度(B)とに着目した。
【００６２】
図１は、青色顔料１〜４のＸ線回折パターンを示す。図２は、青色顔料５〜９のＸ線回折パターンを示す。これらＸ線回折パターンは、次の方法でバックグラウンドを除去した回折パターンである。実測された回析パターンに対して、低角側のブラッグ角(2θ)から順に、4.75°付近のピークの裾、10.25°付近のピークの裾、11.25°付近のピークの裾、及び33.5°付近のピークの裾に接する直線をそれぞれ引き、この直線で表されるX線回折強度の値を、実測されたX線回折強度の値から除去したパターンを求める操作によってバックグラウンドの除去を行った。
【００６３】
図１及び図２から、青色顔料１〜４と青色顔料５〜９とは、C.I.ピグメントブルー16の結晶構造が異なることが確認された。
【００６４】
ここで、回析強度(A)及び回析強度(B)について説明する。回析強度(A)は、α型結晶固有の回折ピークである(2θ)＝7.3°のショルダーのバックグラウンド除去後の回折強度値である。回析強度(B)は、β型結晶変態の特徴的な回折ピークである(2θ)＝9.0±0.2°の回折ピークのバックグラウンド除去後の回折強度値としている。
【００６５】
図３は、作製例１〜９の緑色着色組成物について、使用された青色顔料の回析強度比（A/B）と、補正輝度（Y値）及び膜厚の測定値との関係とをプロットしたグラフを示す。図３より、0.05≦A/B≦0.35、好ましくは0.1≦A/B≦0.3の範囲に実施例１〜４のプロットが含まれており、比較例１〜５のプロットは、すべてこの範囲外であることが確認された。
【００６６】
そして、0.05≦A/B≦0.35、好ましくは0.1≦A/B≦0.3の範囲である青色顔料１〜４を使用した場合には、そうでない青色顔料５〜９を使用した場合と比較して、輝度が高く、かつ、膜厚の小さな緑色着色組成物被膜が形成されることが確認された。
【００６７】
実施例１又は比較例３の青色顔料分散体と、黄色顔料分散体１又は２とを組み合わせた緑色着色組成物の作製例１０〜１３を調製し、上記と同様にして補正輝度を測定した。表２は、その結果を示す。表２においては、作製例１０の「差」は、作製例１０と作製例１１の補正輝度との差を意味する。同様に、作製例１２の「差」は、作製例１２と作製例１３の補正輝度との差を意味する。
【００６８】
【表２】
2019081871.tif 000006
【００６９】
実施例１の青色顔料分散体は、黄色顔料分散体２及び３と組み合わせて使用した場合にも、比較例３の青色顔料分散体よりも輝度が高い緑色着色組成物を得ることができることが確認された。
【産業上の利用可能性】
【００７０】
本発明のC.I.ピグメントブルー16を含有する青色顔料組成物及びその製造方法、並びに緑色着色組成物は、カラーフィルタ、インクジェット用プリンタインク等の技術分野において有用である。
【図１】
2019081871.tif 000007
【図２】
2019081871.tif 000008
【図３】
2019081871.tif 000009